(57)【要約】【課題】  軽量、高強力を備えたシートであって、容易に被覆体に被覆できて積雪を容易に除去することが可能な滑雪シートを提供する。【解決手段】  熱可塑性樹脂製延伸糸条を織成してなる織布クロスの表面に赤外線吸収層を積層し、その裏面に赤外線反射層を積層することにより、太陽光線から赤外線領域の波長の光を赤外線吸収層で吸収させ、該赤外線吸収層から透過してくる赤外線領域の波長の光を織布クロスの裏面に設けた赤外線反射層で反射して再度赤外線吸収層で吸収させて熱に変換することより、赤外線吸収層での吸収効率を向上させ、熱変換量を増加させることにより、滑雪シート表面の積雪を早期に溶かしながら落として除去することができる。【選択図】    なし【特許請求の範囲】
【請求項１】
熱可塑性樹脂製延伸糸条を織成してなる織布クロスの表面に赤外線吸収層を積層し、一方、その裏面に赤外線反射層を積層してなることを特徴とする滑雪シート。
【請求項２】
前記赤外線吸収層が８００〜１４００ｎｍの波長領域に最大の吸収を有する赤外線吸収剤を含有させた熱可塑性樹脂のラミネート層であることを特徴とする請求項１記載の滑雪シート。
【請求項３】
前記赤外線反射層が８００〜１４００ｎｍの波長領域の光を反射する赤外線反射剤の顔料を含有させた熱可塑性樹脂のラミネート層であることを特徴とする請求項１記載の滑雪シート。
【発明の詳細な説明】
【技術分野】
【０００１】
本発明は、降雪地域の屋根に使用して雪が大量に積雪することを防止する滑雪シートに関する。
【背景技術】
【０００２】
雪国では、積雪に対して降雪後に雪かきの道具や機械類を用いて除雪作業が行われることが多いが、屋根に積もった積雪の重量のため家屋、建築工事の仮設材、簡易倉庫、ガレージ、農業用ハウスなどの倒壊による被害が大きい。このような被害を防止するために降雪中に除雪を行なう種々の試みがなされている。
【０００３】
例えば、屋根に袋体を設置し、袋体に気体を導入し、膨張・収縮を繰り返して袋体上に積もった雪を押し上げて滑り落とす方法（特許文献１）、屋根にベルトコンベア構造のシート状物を設置して落とす方法（特許文献２）、屋根に加熱手段を設けて雪を溶かしながら落とす方法（特許文献３）、フッ素樹脂などのコーテイング材を利用する方法（特許文献４）等が挙げられる。
しかしながら、特に簡易倉庫、ガレージ、農業用ハウスなど強固な構造を必要としない屋根を有する設備においては前記のような除雪設備を設けるのが困難である上に経費も掛かり、簡便で安価な除雪方法は未だ見出されていなかった。
【０００４】
【特許文献１】特開平１０−１４０８７９号公報（２頁）
【特許文献２】特開平１０−１４０８７７号公報（２頁）
【特許文献３】実開平６−２４１１４号公報（２頁）
【特許文献４】特開平４−８５３６９号公報（２頁）
【発明の開示】
【発明が解決しようとする課題】
【０００５】
本発明は、上記の問題点に着目してなされたもので、軽量、高強力を備えたシートであって、容易に被覆体に被覆できて積雪を容易に除去することが可能な滑雪シートの提供を目的とする。
【課題を解決するための手段】
【０００６】
本発明の要旨は、熱可塑性樹脂製延伸糸条を織成してなる織布クロスの表面に赤外線吸収層を積層し、一方、その裏面に赤外線反射層を積層してなることを特徴とする滑雪シート、に存する。
【発明の効果】
【０００７】
本発明の滑雪シートは、熱可塑性樹脂製延伸糸条を織成してなる織布クロスの表面に赤外線吸収層を積層し、その裏面に赤外線反射層を積層することにより、太陽光線から赤外線領域の波長の光を赤外線吸収層で吸収させ、該赤外線吸収層から透過してくる赤外線領域の波長の光を織布クロスの裏面に設けた赤外線反射層で反射して再度赤外線吸収層で吸収させて熱に変換することより、赤外線吸収層での吸収効率を向上させ、熱変換量を増加させることにより、滑雪シート表面の積雪を早期に溶かしながら落として除去することができるものであって、軽量で高強力、かつ安価で、家屋、建築工事の仮設材、簡易倉庫、ガレージ、農業用ハウスなどの屋根を被覆して滑雪シートに好適に用いられる。
【発明を実施するための最良の形態】
【０００８】
以下、本発明を詳細に説明する。
本発明において、熱可塑性樹脂製延伸糸条に用いられる熱可塑性樹脂としては、ポリオレフィン、ポリ塩化ビニル、ポリスチレン、ポリエステル、ポリアミド、ポリビニルアルコール等を挙げることができる。ポリオレフィンとしては、高密度ポリエチレン、直鎖状低密度ポリエチレン、分岐鎖状低密度ポリエチレン、エチレン−酢酸ビニル共重合体、エチレン−アクリル酸エステル共重合体、ポリプロピレン等が挙げられる。これらのうちでは、延伸糸状の形成性が容易で、機械的特性に優れた高密度ポリエチレン、ポリプロピレンが好ましい。
【０００９】
上記延伸糸条の形態としては、モノフィラメント、マルチフィラメント、フラットヤーン、スプリットヤーンなどいずれも使用できる。これらのうちでは、柔軟性があり成形性にすぐれ、かつ平滑なクロスを形成し易いフラットヤーンが好ましい。延伸糸条の繊度は５０〜３０００デシテックス（以下、ｄｔと称す。）の範囲であり、好ましくは１００〜２０００ｄｔの範囲である。
【００１０】
上記延伸糸条を経緯糸に用いて織成し織布を形成する。織布の打ち込み密度は８〜２５本／インチの範囲であり、好ましくは１０〜２０本／インチの範囲である。また、織布の目付は３０〜６００ｇ／ｍ２の範囲であり、好ましくは５０〜４００ｇ／ｍ２の範囲である。
【００１１】
本発明において、熱可塑性樹脂製延伸糸条を織成してなる織布クロスの表面に８００〜１４００ｎｍの波長領域に最大の吸収を有する赤外線吸収剤を含有する熱可塑性樹脂のラミネート層（以下、赤外線吸収層と略称する。）を積層し、一方、その裏面に８００〜１４００ｎｍの波長領域の光を反射する赤外線反射剤を含有する熱可塑性樹脂のラミネート層（以下、赤外線反射層と略称する。）を積層して積層シートを形成する。積層方法としては、公知の押出ラミネート法、ドライラミネート法、熱圧着ラミネート法などが採用できるが、押出ラミネート法が成形性の点で好ましい。ラミネート層に用いられる熱可塑性樹脂としては、低密度ポリエチレン、直鎖状低密度ポリエチレン、エチレン−酢酸ビニル共重合体、エチレン−アクリル酸エステル共重合体、ポリプロピレンなど通常ラミネート法に用いられるポリオレフィンが使用できる。
【００１２】
上記ラミネート層の厚みとしては、５０μｍ以上であり、好ましくは５０〜４００μｍの範囲であり、さらに好ましくは８０〜３００μｍの範囲である。
ラミネート層の厚みが５０μｍ未満では、得られる積層シートの表面に織布クロスを形成する延伸糸条の凹凸が表出して平滑性に劣り、積雪が滑り落ちる滑性が不十分となるので好ましくなく、４００μｍを超えると重量が増加して比重が軽く軽量である利点を失い好ましくない。
【００１３】
本発明において、まず、上記織布クロスの表面に赤外線吸収層を積層して、太陽光線から赤外線領域の波長の光を赤外線吸収層で吸収させて熱に変換させることにより、滑雪シート表面の積雪を早期に溶かしながら落として除去することを特徴とするものである。 
【００１４】
赤外線吸収層に配合させる赤外線吸収剤としては、８００〜１４００ｎｍの波長領域に最大の吸収を有する無機系赤外線吸収剤や有機系赤外線吸収剤等が使用できる。無機系赤外線吸収剤としては、例えば、リチウムアルミニウム複合水酸化物、ハイドロキシ炭酸アルカリアルミニウム、ハイドロタルサイト類化合物などの複合水酸化物、酸化スズ、酸化マグネシウム、酸化カルシウム、酸化アルミニウム、酸化珪素、酸化亜鉛、酸化鉄、酸化アンチモン、酸化鉛などの金属の酸化物、水酸化リチウム、水酸化マグネシウム、水酸化カルシウム、水酸化アルミニウムなどの水酸化物、炭酸マグネシウム、炭酸カルシウム、硫酸カリウム、硫酸マグネシウム、硫酸カルシウム、硫酸亜鉛、硫酸アルミニウムなどの硫酸塩類、燐酸リチウム、燐酸ナトリウム、燐酸カリウム、燐酸カルシウム、燐酸ジルコニウムなどの燐酸塩類、硅酸マグネシウム、硅酸カルシウム、硅酸アルミニウム、硅酸チタンなどの硅酸塩類、アルミン酸ナトリウム、アルミン酸カリウム、アルミン酸カルシウムなどのアルミン酸塩類、アルミノ硅酸ナトリウム、アルミノ硅酸カリウム、アルミノ硅酸カルシウムなどのアルミノ硅酸塩類、カオリン、クレー、タルクなどの粘土鉱物等が挙げられる。無機系赤外線吸収剤としては、微粒子状であることが望ましく、好ましくはその平均粒径が０．００５〜１０μｍの範囲のもの、特に好ましくはその平均粒径が０．０１〜２．０μｍの範囲のものである。これらの無機系赤外線吸収剤の配合量としては、０．０１〜５重量％の範囲、好ましくは０．１〜５重量％の範囲である。
【００１５】
一方、有機系赤外線吸収剤としては、例えば、ポリメチン系、フタロシアニン系やナフタロシアニン系等のシアニン系、金属錯体系、アミニウム系、、イミニウム系、ペリレン系、クオータリレン系、イモニウム系、ジイモニウム系、アントラキノン系やナフトキノン系等のキノン系、、ジチオール金属錯体系、インドールフェノール系、アゾ系、トリアリルメタン系の化合物などが挙げられる。これらの有機系赤外線吸収剤の配合量としては、０．０１重量％〜５重量％の範囲、好ましくは０．０１〜１重量％の範囲である。
【００１６】
また、上記織布の裏面に８００〜１４００ｎｍの波長領域の光を反射する赤外線反射層を積層して、太陽光線から赤外線吸収層を透過する透過光を赤外線反射層で反射させて赤外線吸収層で再度、赤外線領域の波長の光を吸収して熱に変換して、滑雪シート表面の積雪を早期に溶かしながら落として除去することをも特徴とするものである。 
本発明における赤外線反射層は、８００〜１４００ｎｍの波長領域の光に対する反射率が高いほど望ましく、４０％以上、好ましくは６０％以上であることが望ましい。また、赤外線反射層は、８００〜１４００ｎｍの波長領域の近赤外線に対する透過率が３０％以下、好ましくは２０％以下である。なお、反射率、透過率、吸収率は層全体として測定した数値を意味し、それらの測定は、例えば日立製作所製自動記録分光光度計「Ｕ−４０００」を用いて測定することができる。反射率の測定は、例えば５°正反射の条件で行うことができる。
【００１７】
赤外線反射層としては、近赤外線を効率よく反射するとともに、遠赤外線を効率よく放射する特性を有する赤外線反射剤を含有する樹脂組成物で形成された層が好適である。赤外線反射層に用いる樹脂成分は上記したラミネート層に用いられる熱可塑性樹脂が用いられる。
赤外線反射剤は、無機顔料及び有機顔料のいずれも使用可能である。
無機顔料としては、酸化鉄顔料、酸化チタン顔料、複合酸化物系顔料、酸化チタン被覆雲母顔料、酸化鉄被覆雲母顔料、鱗片状アルミニウム顔料、酸化亜鉛等から選択される１種又は２種以上が使用可能である。
また、有機顔料として、銅フタロシアニン顔料、異種金属（ニッケル、コバルト、鉄など）フタロシアニン顔料、無金属フタロシアニン顔料、塩素化フタロシアニン顔料、塩素／臭素化フタロシアニン顔料、臭素化フタロシアニン顔料、アントラキノン系顔料、キナクリドン系顔料、ジケトピロロピロール系顔料、ペリレン系顔料、モノアゾ系顔料、ジスアゾ系顔料、縮合アゾ系顔料、金属錯体系顔料、キノフタロン系顔料、インダンスレンブルー顔料、ジオキサジンバイオレット顔料、アンスラキノン顔料、金属錯体顔料、ベンツイミダゾロン系顔料などが使用可能である。これら以外にも赤外線吸収が少ない顔料は使用可能である。この中でも特に、酸化チタンが反射性能およびコストの面から好ましい。
【００１８】
赤外線反射層中の赤外線反射剤の顔料の含有量は、５〜８０重量％であることが好ましく、１０〜８０重量％がより好ましく、４０〜８０重量％がさらに好ましい。赤外線反射層中の赤外線反射剤顔料の平均粒径は、０.０１〜１００μｍの範囲であり、好ましくは０.１〜２５μｍの範囲である。特に、酸化チタンを用いる場合には、その粒子径は０.０５〜１μｍの範囲のものが反射性能の面から好ましい。赤外線反射層中に、酸化チタンを用いる場合、さらに鱗片状アルミニウム顔料、マイカ顔料などを混合すると、いっそう高い反射率が得られる。反射層は単層に限られるものではなく２層以上にすることも可能である。
【００１９】
赤外線反射層には、必要に応じて、シリカ、ケイ酸マグネシウム、炭酸カルシウムなどの赤外線反射性を有する体質顔料を加え、光沢を調整してもよい。体質顔料の含有量は限定されないが、各層の２５重量％以下であることが好ましい。
【００２０】
また、赤外線反射層は、塗料とされた樹脂組成物を塗布、吹き付け等により塗膜として形成したものの他、種々の成形手段によりフィルム状に成形したものを貼り付ける等により積層したものでもよい。塗料として形成する場合には、塗布作業を容易化するために、適当な溶媒、例えば有機溶媒、水、水と有機溶媒の混合物によって希釈して液状としたり、また、粉体状としてしてもよい。また、溶媒には、必要に応じて分散剤、分散助剤を添加してもよい。
【００２１】
さらに、赤外線反射層は、種々の成形手段によりフィルム状に成形したものに金属層を形成したものを積層したものでもよい。
上記金属層を構成する金属物質としては、Ａｕ、Ａｇ、Ｃｕ、Ａｌ等の金属やそれらの合金、あるいはＳｂをドープしたＳｎＯ2やＳｎをドープしたＩｎ2Ｏ3（ＩＴＯ）等の広い光学バンドギャップと高い自由電子密度を有する半導体薄膜が例示される。これらの中、Ａｕ、ＡｇおよびＣｕから選ばれた１種以上の金属あるいはそれらの合金が好ましく、可視光線の吸収がほとんど無いＡｇが特に好ましい。なお、必要に応じて金属物質を２種以上併用してもよい。かかる金属層の形成方法としては気相成長法が好ましく、さらに真空蒸着法、スパッター法またはプラズマＣＶＤ法が特に好ましい。金属層の厚みは、５〜１０００ｎｍの範囲内である。
【００２２】
さらに、上記ラミネート層には、シート表面に滑性を付与するために高級脂肪酸アミドを配合することが望ましい。高級脂肪酸アミドの具体例としては、ステアリン酸アミド、パルミチン酸アミド、ベヘン酸アミドなどの飽和脂肪酸アミドや、オレイン酸アミド、エルカ酸アミドなどの不飽和脂肪酸アミドなどいずれも用いることができる。また、高級脂肪酸アミドに脂肪酸の多価アルコールエステル、金属石けん類、ワックス等を併用すると滑性が長時間持続できるので望ましい。
【００２３】
上記高級脂肪酸アミドの配合割合は、ラミネート層に対して５００〜５０００ｐｐｍの範囲で、好ましくは１０００〜３０００ｐｐｍの範囲である。高級脂肪酸アミドの配合量が５０００ｐｐｍを越えると滑性が過剰となりシートの取扱いが困難となり、５００ｐｐｍ未満では滑性が不十分となり望ましくない。
【００２４】
本発明に用いられる上記熱可塑性樹脂には、本発明の趣旨を逸脱しない範囲において、酸化防止剤、紫外線吸収剤、光安定剤、滑剤、帯電防止剤、顔料、難燃剤、無機充填剤、核剤等の通常用いられる添加剤を配合してもよい。
【００２５】
実施例１：
高密度ポリエチレン（ＭＦＲ＝０.７ｇ／１０分、密度＝０.９５７ｇ／ｃｍ３、Ｔｍ＝１２９℃）を用いて、インフレーション法を用いてフィルム状に押出し、冷却してフィルムを形成した。このフィルムを熱板接触延伸法で延伸倍率９倍で延伸し、繊度１７００ｄｔのフラットヤーンを形成した。
このフラットヤーンを経緯糸として用い、打込密度を経緯糸として１６×１６本／インチとし平織の織布を得た。
【００２６】
上記織布の表面に、低密度ポリエチレン（ＭＦＲ＝８.０ｇ／１０分、密度＝０.９１８ｇ／ｃｍ３）に、赤外線吸収剤としてハイドロキシ炭酸アルカリアルミニウム（商品名：ＭＩＺＵＫＡＬＡＣ）２重量％及びエルカ酸アミド１５００ｐｐｍを配合した組成物を用いて押出ラミネート法により厚み２００μｍの赤外線吸収層のラミネート層を形成した。また、織布の裏面には、低密度ポリエチレン（ＭＦＲ＝８.０ｇ／１０分、密度＝０.９１８ｇ／ｃｍ３）に酸化チタン顔料を５重量％配合した樹脂組成物を用いて押出ラミネート法により厚み２００μｍの赤外線反射層のラミネート層を介して積層した積層体を得た。この積層体の目付けは、５８５ｇ／ｍ２であった。
【００２７】
こうして得られた滑雪シートを以下のように滑雪性能試験を行った。すなわち、滑雪シートを５０ｃｍ×５００ｃｍの大きさに裁断して屋外に傾斜角１５°で貼設した。夕刻から夜間に掛けて放射冷却によりシート表面に氷膜が形成しているのを確認し、翌朝までの降雪量は１５ｃｍであった。日の出（６時３０分）より１時間後にはシート上を融解水が流れ出し、２時間後には完全に滑雪していた。これはシート中に配合した赤外線吸収剤が太陽光線の赤外線領域の波長を吸収して熱変換したためと推定される。
また、シート表面に取り付けた熱電対の指示温度は、表１に示す通りであった。
【００２８】
比較例１：
実施例１において、裏面に赤外線反射剤を配合しないこと以外は同様に行った。
その結果、日の出後２時間後には融解水が流れ出し、３時間後には完全に滑雪していた。
また、シート表面に取り付けた熱電対の指示温度は、表１に示す通りであった。
【００２９】
比較例２：
実施例１において、表裏面にそれぞれ赤外線吸収剤、赤外線反射剤を配合しなかったこと以外は同様に行った。その結果、３時間後も積雪した状態であり、シート上での融雪は確認できなかった。
また、シート表面に取り付けた熱電対の指示温度は、表１に示す通りであった。
表１
2006009452.tif 000002